(57)【要約】【課題】従来より要求される濾過性能や難燃性を保持しながら、環境に大きな負荷をかけることのない、リサイクル使用性能に優れた、粗塵用フィルタを提供する。【解決手段】ポリエステル系樹脂から形成された繊維のみからなり、熱接着性繊維によって繊維同士が結合されており、しかも厚さ方向に密度勾配を有した不織布からなるフィルタであって、前記不織布はＪＩＳ  Ｌ１０９１  Ａ−１法に準じた難燃試験法で評価すると難燃性の評価値が区分３であり、前記不織布の質量法による粒子捕集平均効率が５０〜９９％である粗塵用フィルタ。【選択図】  なし【特許請求の範囲】
【請求項１】
ポリエステル系樹脂から形成された繊維のみからなり、熱接着性繊維によって繊維同士が結合されており、しかも厚さ方向に密度勾配を有した不織布からなるフィルタであって、前記不織布はＪＩＳ  Ｌ１０９１  Ａ−１法に準じた難燃試験法で評価すると難燃性の評価値が区分３であり、前記不織布の質量法による粒子捕集平均効率が５０〜９９％であることを特徴とする粗塵用フィルタ。
【請求項２】
前記不織布は粗面層と密面層の二層構造を有しており、粗面層及び密面層はそれぞれ５０質量％以上の熱接着性繊維を含み、粗面層は更に１質量％以上の中空繊維を含むことを特徴とする請求項１に記載の粗塵用フィルタ。
【発明の詳細な説明】
【０００１】
【発明の属する技術分野】
本発明は、ビル空調や一般オフィスなどの空調に用いられるエアフィルタに係り、特に大気中の塵埃のうち粗塵を除去するのに好適なエアフィルタに関する。
【０００２】
【従来の技術】
ビル空調や一般オフィスなどの空調では、大気取り入れ口に、大気中の塵埃のうち特に粗塵を除去することを目的とした、粗塵用フィルタが設置されている。そして、粗塵用フィルタには、できる限り多くの塵埃（特に粗塵）を効率よく除去すると共に、塵埃による目詰まりに対しても濾過性能を保持したまま再生可能とする技術が要求されており、耐久性のある比較的目の粗い不織布が好適に使用されている。また、このような粗塵用フィルタをビル空調などで使用する場合、ビル管理法などの規制により、難燃化処理がなされた粗塵用フィルタが使用されている。
【０００３】
このような粗塵用フィルタとしては、例えば特開平７−１３６４３１号公報に、不織布からなる粗密構造濾材が記載されている。この粗密構造濾材は、クリンプを有する熱可塑性繊維を含む繊維層（粗層部分）とクリンプが崩れた熱可塑性繊維を含む繊維層（密層部分）とから構成された粗密構造濾材である。この粗密構造濾材は、粗層部分ではクリンプを有する熱可塑性繊維によって嵩高い構造となっており、一方密層部分ではクリンプが崩れた熱可塑性繊維によって厚さが圧縮された構造となっているので、この粗密構造によって、粒子捕集効率を高く維持したまま濾過寿命を長く保つことができる。また、繊維同士の結合はニードルパンチ処理の後で、アクリル系樹脂エマルジョンを泡立てた状態で含浸、乾燥することによって行われているので、繊維同士の結合も確実に行われており、再使用も可能な耐久性のある濾材となっている。
【０００４】
また、このような粗塵用フィルタをビル空調などで使用する場合、ビル管理法などの規制により、難燃化処理が必要とされる。このため接着剤に難燃剤を混入することにより、粗塵用フィルタ全体に対して難燃化処理を行っていた。
【０００５】
しかし、近年フィルタの分野においても、環境に大きな負荷をかけないような素材が要求されている。すなわち、粗塵用フィルタにおいても、接着剤の使用や、難燃剤の使用によって、ダイオキシンなどの環境汚染物質が多く発生するという問題があり、対策が求められている。
【０００６】
【特許文献１】
特開平７−１３６４３１号公報（特許請求の範囲）
【０００７】
【発明が解決しようとする課題】
本発明は、前述のような問題を解決するため、従来より要求される濾過性能や難燃性を保持しながら、環境に大きな負荷をかけることのない、リサイクル使用性能に優れた、粗塵用フィルタを提供することを課題とする。
【０００８】
【課題を解決するための手段】
上記課題を解決するための手段は、請求項１の発明では、ポリエステル系樹脂から形成された繊維のみからなり、熱接着性繊維によって繊維同士が結合されており、しかも厚さ方向に密度勾配を有した不織布からなるフィルタであって、前記不織布はＪＩＳ  Ｌ１０９１  Ａ−１法に準じた難燃試験法で評価すると難燃性の評価値が区分３であり、前記不織布の質量法による粒子捕集平均効率が５０〜９９％であることを特徴とする粗塵用フィルタである。
【０００９】
また、請求項２の発明では、前記不織布は粗面層と密面層の二層構造を有しており、粗面層及び密面層はそれぞれ５０質量％以上の熱接着性繊維を含み、粗面層は更に１質量％以上の中空繊維を含むことを特徴とする請求項１に記載の粗塵用フィルタである。
【００１０】
【発明の実施の形態】
以下、本発明にかかる粗塵用フィルタの好ましい実施の形態について詳細に説明する。
【００１１】
本発明の粗塵用フィルタは、ポリエステル系樹脂から形成された繊維のみからなり、熱接着性繊維によって繊維同士が結合されており、しかも厚さ方向に密度勾配を有した不織布からなるフィルタであって、前記不織布はＪＩＳ  Ｌ１０９１  Ａ−１法に準じた難燃試験法で評価すると難燃性の評価値が区分３であり、前記不織布の質量法による粒子捕集平均効率が５０〜９９％であることを特徴とする粗塵用フィルタである。
【００１２】
前記不織布は、従来より知られている不織布の製造方法によって得ることができ、例えば乾式法、エアレイ法、スパンボンド法等によって得ることができる。このうち乾式法による不織布は、厚み方向に繊維が配向しているので、厚みが大きく、且つ厚みがつぶれ難いため、嵩高な構造を必要とする本発明の粗塵用フィルタとして特に適している。
【００１３】
なお、前記不織布は、熱接着性繊維によって繊維同士が結合された不織布であり、前記不織布は接着剤の塗布や含浸などによって繊維同士が接着剤によって結合した不織布は含まれない。このように、熱接着性繊維によって繊維同士が結合された不織布であり、難燃剤の添加を必要とする接着剤を含まないので、前記不織布からなる本発明の粗塵用フィルタは廃棄処理や焼却処理時に環境に負担をかけない利点を有している。
【００１４】
前記不織布を構成する繊維は、ポリエステル系樹脂から形成された繊維のみからなっている。ポリエステル系樹脂としては、例えばポリエチレンテレフタレート、ポリブチレンテレフタレート若しくはそれらの共重合ポリエステルなどの重合体が挙げられる。このように、不織布を構成する繊維がポリエステル系樹脂から形成された繊維のみからなることによって、耐熱性を向上させることができる。また、使用後のフィルタを洗濯することによってリサイクル使用する場合も、厚さのへたりなどによる濾過寿命の低下を顕著に減少させることが可能であるという利点を有する。また、同種の樹脂から形成された繊維とすることができ、熱接着繊維による繊維同士の結合の力が大きくなるという効果がある。また、同種の樹脂から形成された繊維であるので、炎を近づけたときに、炎との接触点がすぐに溶融してその部分が火源から遠ざかり、結果としてフィルタが炎から遠ざかり難燃性に優れるという効果を顕著に得ることができる。これに対して、本発明によらないポリエステル系樹脂以外の樹脂が混ざるフィルタでは、炎との接触点において、一方の樹脂が溶融して他の樹脂は溶融しない現象が生じ、他の溶融しない樹脂があたかも蝋燭の芯のような働きをして、かえって燃えやすくなり、結果として難燃性に劣る恐れがある。
【００１５】
前記不織布は熱接着性繊維によって繊維同士が結合されている。そのため、前記不織布は、５０質量％以上の熱接着性繊維を含んでいることが好ましい。このような熱接着性繊維には、例えば他の繊維よりも融点が低く他の繊維を熱接着することのできる単一樹脂成分からなる繊維や、他の繊維よりも融点が低く他の繊維を熱接着することのできる低融点成分を繊維表面に有する複合繊維がある。このような複合繊維には、その横断面形状が例えば、低融点成分を繊維表面に有する芯鞘型やサイドバイサイド型等の複合繊維があり、またその材質として例えば、一方の成分がポリエチレンテレフタレート、ポリブチレンテレフタレート若しくはその共重合ポリエステル、他の成分がポリスチレン系重合体、またはポリエチレンテレフタレート、ポリブチレンテレフタレート若しくはそれらの共重合ポリエステルからなる複合繊維がある。
【００１６】
前記熱接着性繊維の熱収縮率は、最も低い融点を有する成分の融点より３０℃低い温度で１５分間曝すことによって得られる値（サンプル数２０個による平均値）が、３０％以下であることが好ましく、２０以下であることがより好ましく、１２％以下であることが更に好ましい。この熱収縮率が３０％を超えると加熱接着処理後に面密度が大きく異なる部分が生じ、濾過性能が低下する場合がある。
【００１７】
熱接着性繊維によって繊維同士が結合された前記不織布は、例えば次のようにして得ることができる。不織布の製造方法である乾式法、エアレイ法、スパンボンド法等によって繊維ウェブを形成する。次に、この繊維ウェブに含まれている熱接着性繊維の低融点成分の融点以上の温度で加熱接着処理を行う。この加熱接着処理は、例えば熱風吹き出し型乾燥機を用いて、コンベアー上にある繊維ウェブの上から熱風を静かに吹きつけ、風圧で厚みがあまりつぶれないようにして、熱接着繊維同士接着するか、または熱接着繊維と他の繊維とを接着する方法や、エアースルー型の乾燥機を用いて、網状コンベアー上にある積層繊維ウェブの上から該コンベア−の下へ熱風を通して接着する方法などがある。
【００１８】
前記不織布は、厚さ方向に密度勾配を有しており、粗面側と密面側とで空隙率が異なっている限り密度勾配の形態には限定されず、例えば先述のように、例えば熱風吹き出し型乾燥機を用いて、コンベアー上にある繊維ウェブの上から熱風を吹きつけ、風圧で厚みを積極的に潰すようにして形成する方法がある。また、例えば空隙率の高い粗面層に相当する繊維ウェブと空隙率の低い密面層に相当する繊維ウェブとを形成し、密面層の上に粗面層が重なるように繊維ウェブを積層して、積層繊維ウェブを形成した後、熱接着性繊維によって繊維同士が結合させて得られる密度勾配の形態がある。
【００１９】
前記不織布は、粗面層と密面層の二層構造を有しており、しかも粗面層及び密面層にそれぞれ５０質量％以上の熱接着性繊維を含むことが好ましい。このような構造であると、繊維同士の結合点が多くなるので、エアフィルタとして使用した場合、風圧で厚みがつぶれることがなく、また再使用した場合にも初期の厚さがほぼ確保されるので濾過性能の保持と濾過寿命の保持が可能となる利点がある。熱接着性繊維が５０質量％未満である場合は、繊維同士の結合点が少なくなる場合があり、エアフィルタとして使用した場合、風圧で厚みが潰れる場合があり、また再使用した場合にも初期の厚さが確保されなくなるので濾過性能の保持と濾過寿命の保持ができなくなる場合がある。
【００２０】
また、前記粗面層及び前記密面層はそれぞれ７５質量％以上の熱接着性繊維を含んでいることがより好ましく、９０質量％以上の熱接着性繊維を含んでいることが更に好ましい。熱接着性繊維をより多く含むことにより、繊維同士の結合点が更に多くなるので、エアフィルタとして使用した場合、風圧で厚みがつぶれることがなく、また再使用した場合にも初期の厚さがほぼ確保されるという効果を顕著に得ることができ、濾過性能の保持と濾過寿命の保持を更に確実にすることができる。
【００２１】
本発明では、粗面層は更に１質量％以上の中空繊維を含んでいることが好ましい。中空繊維とは繊維の内部において樹脂成分の存在していない空隙部を有する繊維をいい、その樹脂成分の存在していない空隙部が繊維の長さ方向に連続しているのが好ましい。なお、中空繊維の断面を観察した際に、樹脂成分の存在していない空隙部が繊維の中心部に存在している必要はない。また、中空繊維は、相互に独立した複数の空隙部を有する形態であることもできる。更には、例えば、長さ方向に連続した空隙部を有する中空繊維の横断面を観察した際に、樹脂成分の存在していない空隙部の形状は円形である必要はなく、楕円状、長円状、Ｔ状、Ｙ状、＋状、又は多角形状などの非円形であることができる。また、中空率は５〜３０％がより好ましく、１０〜２５％が更に好ましく、１０〜２０％が更に好ましい。
【００２２】
この中空繊維を構成する樹脂としては、１種類のポリエステル系樹脂からなるか、又は２種類以上のポリエステル系樹脂樹脂を組み合わせてなる（断面形状が、例えば、芯鞘状、偏芯状、海島状、貼り合わせ状、オレンジ状、多重バイメタル状のもの）ことができる。なお、前記中空繊維は、前記熱接着性繊維であることも可能である。
【００２３】
本発明では、粗面層に１質量％以上の中空繊維を含んでいることが好ましく、粗面層が密面層よりも空隙率の大きい状態に保つことが可能となる利点がある。すなわち、本発明では、不織布構造を形成する過程において、熱接着繊維の融点以上の温度で繊維ウェブを加熱処理するが、繊維ウェブに含まれる中空繊維以外の繊維は加熱によってへたりが生じる場合がある。このため中空繊維が含まれない密面層では繊維ウェブの厚さが大きく減少してしまう場合がある。一方、粗面層では中空繊維が１質量％以上含まれるので、繊維ウェブの厚さの減少が少ない。このようにして、前記不織布は粗面層と密面層の二層構造を有することができる。さらに、この二層構造には、ゆるやかな粗密構造を形成することも可能である。すなわち、密面層の上に粗面層が形成されるように繊維ウェブを重ねてから熱風を上から静かに吹き付けることによって、下側の繊維になるほど荷重がかかるようにすれば、下側の繊維になるほど厚さが減少する比率も多くなる。このようにして、密面層から粗面層にかけてゆるやかな密度勾配を形成することも可能である。
【００２４】
また、粗面層に１質量％以上の中空繊維を含むことによって、本発明の粗塵用フィルタを使用後に洗浄して、乾燥させ再度使用する場合においても、粗面層の厚さの減少を防ぐ効果があり、フィルタの濾過性能や寿命を使用前の状態にほぼ保つという効果がある。中空繊維が１質量％未満である場合は、粗面層を密面層よりも空隙率の大きい状態に保つことができなくなり、またフィルタの再使用時に使用前のフィルタの濾過性能や寿命を保つ効果が減少する場合がある。また、前記粗面層は３質量％以上の中空繊維を含むことがより好ましい。３質量％以上の中空繊維を含むことによって、粗面層を密面層よりも空隙率の大きい状態に保つという効果や、フィルタの再使用時に使用前のフィルタの濾過性能や寿命を保つ効果を顕著に得ることができる。
【００２５】
前記不織布（本発明の粗塵用フィルタ）を構成する繊維の繊度は、３〜７０デシテックスが好ましく、１０〜４０デシテックスが更に好ましい。また、前記粗面層及び前記密面層を構成する繊維の平均繊度は、３〜７０デシテックスが好ましく、１０〜４０デシテックスが更に好ましい。また、前記粗面層を構成する繊維の平均繊度は、前記密面層を構成する繊維の平均繊度以上であることが好ましい。
【００２６】
なお、繊維の平均繊度の計算方法としては、各繊維の繊度をａデシテックス、ｂデシテックス、ｃデシテックス・・・として、各繊維の含有割合をそれぞれａ’質量％、ｂ’質量％、ｃ’質量％・・・とすると、（ａ’／ａ）＋（ｂ’／ｂ）＋（ｃ’／ｃ）・・・＝（１００／ｘ）の関係式が成り立ち、この関係式から平均繊度ｘを求めることができる。
【００２７】
前記不織布の面密度は５０〜１０００ｇ／ｍ２が好ましく、フィルタとして平板で用いる場合は面密度が１００〜１０００ｇ／ｍ２が好ましく、１５０〜６００ｇ／ｍ２がより好ましい。またプリーツ加工や袋形状に加工する場合は５０〜３００ｇ／ｍ２の面密度が好ましく、１００〜２００ｇ／ｍ２がより好ましい。また、前記不織布の厚さは、５〜５０ｍｍであることが好ましく、１０〜３０ｍｍがより好ましい。５ｍｍ以下である場合は塵埃の保持容量が少なくなり濾過寿命が短くなってしまうことがある。また、５０ｍｍ以上の場合は圧力損失が高くなり過ぎるため、やはり濾過寿命が短くなってしまうことがある。
【００２８】
前記不織布の粗面層と密面層の比率は、粗面層の面密度が密面層の面密度に対して、１／３〜３倍であることが好ましく、１／２〜２倍であることがより好ましい。
【００２９】
前記不織布は、粗塵除去用のフィルタであり、ＪＩＳ  Ｌ１０９１  Ａ−１法に準じた難燃試験法で評価すると難燃性の評価値が区分３であることが必要である。本発明の粗塵除去用のフィルタがこのような難燃性を有することで、空調用の粗塵フィルタとして要求される難燃性を満たすことができる。
【００３０】
前記不織布は、粗塵除去用のフィルタであり、ＡＳＨＲＡＥ  ５２．１−１９９２に準じた試験方法において質量法により評価すると、試験条件が風速２．５ｍ／ｓｅｃの時に、粒子捕集平均効率が５０〜９９％であり、好ましくは粒子捕集平均効率が６０〜９５％であり、より好ましくは粒子捕集平均効率が７０〜９５％である。粒子捕集平均効率が５０％未満である場合は粗塵除去が不十分であり、粒子捕集平均効率が９９％を超える場合は、濾材の開孔径が細かくなり過ぎるため、すぐに濾材前後の圧力損失が限界に達して寿命が短くなり粗塵用のフィルタとして使用できない。また、前記不織布の初期の圧力損失は１５０Ｐａ以下が好ましく、１１０Ｐａ以下がより好ましい。また、前記不織布の濾過寿命は風速２．５ｍ／ｓｅｃの時に、最終の圧力損失２００Ｐａとした場合、粉塵捕集量３００ｇ／ｍ２以上が好ましく、３５０ｇ／ｍ２以上がより好ましい。なお、前記不織布の粒子捕集平均効率の値を高くしようとすると濾過寿命が短くなり（粉塵捕集量が少なくなり）、濾過寿命を長くしようとすると（粉塵捕集量を多くしようとすると）粒子捕集平均効率の値が低下することとなるので、上記好ましい範囲の不織布であれば、ビル空調や一般オフィスなどの空調における大気取り入れ口に設置する粗塵用フィルタとしてより好適に用いることができる。
【００３１】
前記不織布がこのような、濾過性能を満足するようにするには、前記不織布の前記粗面層及び前記密面層を構成する繊維の繊度、面密度、厚さなどを前述の好ましい範囲から、適宜選択することによって可能である。
【００３２】
以下、本発明の実施例につき説明するが、これは発明の理解を容易とするための好適例に過ぎず、本願発明はこれら実施例の内容に限定されるものではない。
【００３３】
【実施例】
（実施例１）
芯成分が融点２５５℃のポリエステル樹脂で鞘成分が融点１１０℃のポリエステル樹脂から形成された芯鞘型の熱接着性繊維（繊度＝２２デシテックス、繊維長＝６４ｍｍ、熱収縮率９％）１００質量％の繊維原料を開繊した後、カード機にかけて面密度１５０ｇ／ｍ２の密面層繊維ウェブを形成した。
次に、芯成分が融点２５５℃のポリエステル樹脂で鞘成分が融点１１０℃のポリエステル樹脂から形成された芯鞘型の熱接着性繊維（繊度＝２２デシテックス、繊維長＝６４ｍｍ、熱収縮率９％）９５質量％と、断面円型で中空率１６％のポリエステル繊維（繊度＝３３デシテックス、繊維長＝７６ｍｍ）５質量％とを混合した繊維原料を開繊した後、カード機にかけて面密度１５０ｇ／ｍ２の粗面層繊維ウェブを形成して、密面層繊維ウェブの上に積層した。
次に、この積層繊維ウェブをコンベアー上に載置して、熱風吹き出し型乾燥機を用いて、コンベアー上にある積層繊維ウェブの上から熱風を静かに吹きつけ、風圧で厚みがあまりつぶれないようにして、この積層繊維ウェブに含まれている熱接着性繊維の低融点成分の融点以上の温度１３０℃で接着処理を行った。
得られた不織布は、厚さが１４ｍｍで面密度が３００ｇ／ｍ２であり、繊維同士が熱接着性繊維によって結合されており、粗面層と密面層の二層構造を有しており、更に密面層から粗面層にかけてゆるやかな密度勾配が形成されている不織布であった。
この不織布をＡＳＨＲＡＥ  ５２．１−１９９２に準じた試験方法において評価すると、質量法による粒子捕集平均効率が７７％であり、濾過寿命は粉塵捕集量４００ｇ／ｍ２であった。なお、試験条件は風速２．５ｍ／ｓｅｃ、最終の圧力損失２００Ｐａとした。また、この不織布の初期の圧力損失は６５Ｐａであった。
また、この不織布をＪＩＳ  Ｌ１０９１  Ａ−１法に準じた難燃試験法で評価すると、難燃性の評価値が区分３であり、空調用の粗塵フィルタとして要求される難燃性を有していた。
また、ＡＳＨＲＡＥ  ５２．１−１９９２に準じた試験方法において評価した後、付着した粉塵を洗浄除去してから、再度同じ方法で濾過性能を評価したところ質量法による粒子捕集平均効率が７６％であり、濾過寿命は粉塵捕集量３９９ｇ／ｍ２であり、初期の粒子捕集平均効率及び濾過寿命とほぼ同等の値を得た。更に、付着した粉塵を洗浄除去してから、再度同じ方法で濾過性能を評価する操作を４回繰り返したところ、質量法による粒子捕集平均効率が７５％であり、濾過寿命は粉塵捕集量３９７ｇ／ｍ２であり、初期の粒子捕集平均効率及び濾過寿命とほぼ同等の値を得た。
このように、実施例１で得られた不織布は粗塵除去用のフィルタとして好適な粗塵用フィルタであった。
【００３４】
（実施例２）
実施例１において、粗面層の面密度を２７０ｇ／ｍ２、密面層の面密度を１３０ｇ／ｍ２としたこと以外は、実施例１と同様にして、不織布を作製したところ、得られた不織布は、厚さが２０ｍｍで面密度が４００ｇ／ｍ２であり、繊維同士が熱接着性繊維によって結合されており、粗面層と密面層の二層構造を有しており、更に密面層から粗面層にかけてゆるやかな密度勾配が形成されている不織布であった。
この不織布をＡＳＨＲＡＥ  ５２．１−１９９２に準じた試験方法において評価すると、質量法による粒子捕集平均効率が８４％であり、濾過寿命は粉塵捕集量３７８ｇ／ｍ２であった。なお、試験条件は風速２．５ｍ／ｓｅｃ、最終の圧力損失２００Ｐａとした。また、この不織布の初期の圧力損失は９５Ｐａであった。
また、この不織布をＪＩＳ  Ｌ１０９１  Ａ−１法に準じた難燃試験法で評価すると、難燃性の評価値が区分３であり、空調用の粗塵フィルタとして要求される難燃性を有していた。
このように、実施例２で得られた不織布は粗塵除去用のフィルタとして好適な粗塵用フィルタであった。
【００３５】
（比較例１）
融点２７０℃のポリエステル樹脂から形成された繊維（繊度＝１７デシテックス、繊維長＝６４ｍｍ）１００質量％の繊維原料を開繊した後、カード機にかけて面密度８０ｇ／ｍ２の密面層繊維ウェブを形成した。
次に、融点２７０℃のポリエステル樹脂から形成された繊維（繊度＝２２デシテックス、繊維長＝６４ｍｍ）１００質量％の繊維原料を開繊した後、カード機にかけて面密度８０ｇ／ｍ２の粗面層繊維ウェブを形成して、密面層繊維ウェブの上に積層した。
次に、この積層繊維ウェブを第１のコンベアー上に載置して、接着剤として自己架橋型のアクリル樹脂からなるエマルジョン（濃度１５％）を上方からスプレーによってこの積層繊維ウェブに塗布した後乾燥させた。更にこの繊維ウェブを反転して、第２のコンベアー上に載置して、自己架橋型のアクリル樹脂からなるエマルジョン（濃度１５％）を上方からスプレーによってこの繊維ウェブに塗布した後乾燥させた。次にこの繊維ウェブを自己架橋型のアクリル樹脂からなるエマルジョン（濃度１５％）を泡立てた液の中に通過させてその後ロールで絞り乾燥後さらに加熱してアクリル樹脂を熱硬化させた。このときのアクリル樹脂の塗布量は固形分で２４０ｇ／ｍ２であった。
得られた不織布は、厚さが１４ｍｍで面密度が４００ｇ／ｍ２であり、繊維同士が接着剤によって結合されており、粗面層と密面層の二層構造を有しており、密度勾配が形成されている不織布であった。
この不織布をＡＳＨＲＡＥ  ５２．１−１９９２に準じた試験方法において評価すると、質量法による粒子捕集平均効率が７６％であり、濾過寿命は粉塵捕集量４００ｇ／ｍ２であった。なお、試験条件は風速２．５ｍ／ｓｅｃ、最終の圧力損失２００Ｐａとした。また、この不織布の初期の圧力損失は６４Ｐａであった。
また、この不織布をＪＩＳ  Ｌ１０９１  Ａ−１法に準じた難燃試験法で評価すると、難燃性の評価値が区分１であり、空調用の粗塵フィルタとして要求される難燃性を有していなかった。
また、ＡＳＨＲＡＥ  ５２．１−１９９２に準じた試験方法において評価した後、付着した粉塵を洗浄除去してから、再度同じ方法で濾過性能を評価したところ質量法による粒子捕集平均効率が７４％であり、濾過寿命は粉塵捕集量３９８ｇ／ｍ２であり、初期の粒子捕集平均効率及び濾過寿命とほぼ同等の値を得た。更に、付着した粉塵を洗浄除去してから、再度同じ方法で濾過性能を評価する操作を４回繰り返したところ、質量法による粒子捕集平均効率が７３％であり、濾過寿命は粉塵捕集量３９５ｇ／ｍ２であり、初期の粒子捕集平均効率及び濾過寿命とほぼ同等の値を得た。
このように、比較例１で得られた不織布は粗塵除去用のフィルタとして難燃性に劣るものであった。
【００３６】
【発明の効果】
本発明による粗塵用フィルタは、接着剤が使用されておらず、ポリエステル系樹脂から形成された繊維のみからなり、且つ熱接着性繊維によって繊維同士が結合された不織布からなっているので、接着のために必要とする物質の量が大幅に減量されている。このため、廃棄処分や焼却処分する際に環境に与える負荷が少なくなっている。また焼却に際しても、接着剤や難燃剤に起因するダイオキシン等の環境汚染物質の発生を少なくできるので、この点でも環境に大きな負荷をかけることがない。また、ポリエステル系樹脂から形成された繊維のみからなるので要求される難燃性の基準を満たしており、またリサイクル使用にも耐えられる特性を有しており、粗塵除去用のフィルタとして極めて優れている。